(57)【要約】【課題】本発明は、電子部品との接合強度を十分に高めることができるプリント配線板の提供を課題とする。【解決手段】本発明のプリント配線板は、絶縁性を有するベースフィルムと、このベースフィルムの一方側の面に積層される複数の電極とを備えるプリント配線板であって、上記複数の電極が、電極本体と、この電極本体の上記一方側の面に積層される錫めっき層とを有し、上記錫めっき層の上記一方側の面に、錫合金によって形成される１又は複数の第１領域及び合金化していない錫によって形成される１又は複数の第２領域が設けられ、上記錫めっき層の上記一方側の面における上記１又は複数の第１領域の合計占有面積率が９０％以下である。【選択図】図３
2019096807.tif 000002
【特許請求の範囲】
【請求項１】
絶縁性を有するベースフィルムと、このベースフィルムの一方側の面に積層される複数の電極とを備えるプリント配線板であって、
上記複数の電極が、電極本体と、この電極本体の上記一方側の面に積層される錫めっき層とを有し、
上記錫めっき層の上記一方側の面に、錫合金によって形成される１又は複数の第１領域及び合金化していない錫によって形成される１又は複数の第２領域が設けられ、
上記錫めっき層の上記一方側の面における上記１又は複数の第１領域の合計占有面積率が９０％以下であるプリント配線板。
【請求項２】
上記錫めっき層の上記一方側の面の３００μｍ２の単位面積における最大面積を有する１つの上記第１領域の占有面積率が９０％以下である請求項１に記載のプリント配線板。
【請求項３】
上記錫めっき層の上記一方側の面からの上記１又は複数の第２領域の平均厚さが０．４μｍ以下である請求項１又は請求項２に記載のプリント配線板。
【請求項４】
上記電極本体の主成分が銅である請求項１、請求項２又は請求項３に記載のプリント配線板。
【請求項５】
上記複数の電極が線状で、かつ幅方向に並列に配設され、上記複数の電極の平均幅が４０μｍ以下、隣接する電極の平均間隔が４０μｍ以下である請求項１から請求項４のいずれか１項に記載のプリント配線板。
【請求項６】
請求項１から請求項５のいずれか１項に記載のプリント配線板と、上記電極に電気的に接続される他の電極を有する電子部品との接続体であって、
上記プリント配線板の電極及び電子部品の電極が共晶接合されている接続体。
【発明の詳細な説明】
【技術分野】
【０００１】
本発明は、プリント配線板及び接続体に関する。
【背景技術】
【０００２】
電子部品等の電気回路を構成するためにプリント配線板が広く用いられている。このプリント配線板は、絶縁性のベースフィルムと、このベースフィルムの一方側の面に積層される電極とを有している。具体的には、このプリント配線板は、例えば絶縁基板と、この絶縁基板の一方側の面に積層され、電極本体を構成する銅箔と、この銅箔の外面に積層される錫めっき層とを有している（特開２００９−２９５６２０号公報参照）。
【先行技術文献】
【特許文献】
【０００３】
【特許文献１】特開２００９−２９５６２０号公報
【発明の概要】
【発明が解決しようとする課題】
【０００４】
上記公報に記載のプリント配線板は、上記銅箔及び錫めっき層からなる電極がＩＣチップの電極と半田接合されることでＩＣチップが実装された接続体を構成する。しかしながら、このプリント配線板は、例えば製造過程で熱処理された場合に錫めっき層に含まれる錫と銅箔を構成する銅とが合金化しやすい。その結果、上記プリント配線板は、このプリント配線板の電極とＩＣチップの電極との接合強度が不十分となりやすい。特に、今日では、電子部品の小型化等に起因してプリント配線板の回路パターンの微細化及び高密度化が図られるようになっており、これに伴いプリント配線板の電極及びＩＣチップの電極の接合面積も小さくなっている。そのため、上記公報に記載の従来の構成によっては、プリント配線板の電極及びＩＣチップの電極の所望の接合強度を確保することが困難になっている。
【０００５】
本発明は、このような事情に基づいてなされたものであり、電子部品との接合強度を十分に高めることができるプリント配線板及び電極間の接合強度が十分に高い接続体の提供を課題とする。
【課題を解決するための手段】
【０００６】
上記課題を解決するためになされた本発明の一態様に係るプリント配線板は、絶縁性を有するベースフィルムと、このベースフィルムの一方側の面に積層される複数の電極とを備えるプリント配線板であって、上記複数の電極が、電極本体と、この電極本体の上記一方側の面に積層される錫めっき層とを有し、上記錫めっき層の上記一方側の面に、錫合金によって形成される１又は複数の第１領域及び合金化していない錫によって形成される１又は複数の第２領域が設けられ、上記錫めっき層の上記一方側の面における上記１又は複数の第１領域の合計占有面積率が９０％以下である。
【０００７】
また、上記課題を解決するためになされた本発明の他の一態様に係る接続体は、当該プリント配線板と、上記電極に電気的に接続される他の電極を有する電子部品との接続体であって、当該プリント配線板の電極及び電子部品の電極が共晶接合されている。
【発明の効果】
【０００８】
本発明に係るプリント配線板は、電子部品との接合強度を十分に高めることができる。また、本発明に係る接続体は、電極間の接合強度が十分に高い。
【図面の簡単な説明】
【０００９】
【図１】本発明の一実施形態に係るプリント配線板を示す模式的平面図である。
【図２】図１のプリント配線板のＡ−Ａ線部分拡大断面図である。
【図３】図２のプリント配線板の錫めっき層の外面を示す模式的拡大図である。
【図４】図２のプリント配線板の電極の模式的部分拡大断面図である。
【図５】図１のプリント配線板を用いた接続体の製造方法の熱プレス工程を示す模式的部分断面図である。
【図６】図１のプリント配線板を用いた接続体の製造方法の熱プレス工程後の状態を示す模式的部分断面図である。
【図７】Ｎｏ．４のプリント配線板の錫めっき層の外面を示す模式的拡大図である。
【発明を実施するための形態】
【００１０】
［本発明の実施形態の説明］
最初に本発明の実施態様を列記して説明する。
【００１１】
本発明の一態様に係るプリント配線板は、絶縁性を有するベースフィルムと、このベースフィルムの一方側の面に積層される複数の電極とを備えるプリント配線板であって、上記複数の電極が、電極本体と、この電極本体の上記一方側の面に積層される錫めっき層とを有し、上記錫めっき層の上記一方側の面に、錫合金によって形成される１又は複数の第１領域及び合金化していない錫によって形成される１又は複数の第２領域が設けられ、上記錫めっき層の上記一方側の面における上記１又は複数の第１領域の合計占有面積率が９０％以下である。
【００１２】
当該プリント配線板は、上記複数の電極が、電極本体の一方側の面（ベースフィルムと積層される側と反対側の面）に積層される錫めっき層を有しており、これにより上記電極が電子部品の電極と合金接合可能に構成されている。当該プリント配線板は、上記錫めっき層の一方側の面（ベースフィルムと積層される側と反対側の面）に、錫合金によって形成される１又は複数の第１領域及び合金化していない錫によって形成される１又は複数の第２領域が設けられ、上記錫めっき層の一方側の面における上記１又は複数の第１領域の合計占有面積率が上記上限以下であるので、電子部品との接合強度を十分に高めることができる。
【００１３】
上記錫めっき層の上記一方側の面の３００μｍ２の単位面積における最大面積を有する１つの上記第１領域の占有面積率としては９０％以下が好ましい。このように、上記錫めっき層の上記一方側の面の３００μｍ２の単位面積における最大面積を有する１つの上記第１領域の占有面積率が上記上限以下であることによって、当該プリント配線板の電極と電子部品の電極とのより安定した合金接合が可能となる。
【００１４】
上記錫めっき層の上記一方側の面からの上記１又は複数の第２領域の平均厚さとしては０．４μｍ以下が好ましい。このように、上記錫めっき層の上記一方側の面からの上記１又は複数の第２領域の平均厚さが上記上限以下であることによって、当該プリント配線板の電極間の短絡を的確に抑制することができる。
【００１５】
上記電極本体の主成分が銅であるとよい。このように、上記電極本体の主成分が銅であることで、微細かつ高密度な回路パターンを比較的低コストで容易に形成しやすい。また、上記電極本体の主成分が銅である場合、この銅と錫めっき層に含まれる錫とが合金化しやすいが、上述のように上記錫めっき層の上記一方側の面における上記１又は複数の第１領域の合計占有面積率を制御することで、電子部品との接合強度を十分に高めることができる。
【００１６】
上記複数の電極が線状で、かつ幅方向に並列に配設されるとよく、上記複数の電極の平均幅としては４０μｍ以下、隣接する電極の平均間隔としては４０μｍ以下が好ましい。当該プリント配線板は、幅の小さい電極を狭ピッチで配設した場合でも、上記錫めっき層の上記一方側の面における上記１又は複数の第１領域の合計占有面積率を制御することで、電子部品との接合強度を十分に高めることができる。そのため、上記複数の電極を線状で、かつ幅方向に並列に配設し、上記複数の電極の平均幅及び隣接する電極の平均間隔をいずれも上記上限以下とすることで、微細かつ高密度な回路パターンの形成容易化を図り、当該プリント配線板の小型化を促進することができる。
【００１７】
本発明の他の一態様に係る接続体は、当該プリント配線板と、当該プリント配線板の上記電極に電気的に接続される他の電極を有する電子部品との接続体であって、当該プリント配線板の電極及び電子部品の電極が共晶接合されている。
【００１８】
当該接続体は、当該プリント配線板を備えるので、当該プリント配線板の電極及び電子部品の電極間の接合強度が十分に高い。
【００１９】
なお、本発明において、「錫めっき層の一方側の面の３００μｍ２の単位面積」とは、錫めっき層の一方側の面において設定可能な３００μｍ２の矩形領域をいう。「第２領域の平均厚さ」は、電解式膜厚計で測定される平均厚さをいう。「主成分」とは、最も含有量の多い成分をいい、例えば含有量が５０質量％以上の成分をいい、好ましくは８０質量％以上、より好ましくは９０質量％以上の成分をいう。「電極の平均幅」とは、電極の長手方向と垂直な断面における最大幅をその長手方向に平均した値をいう。「隣接する電極の平均間隔」とは、電極の長手方向と垂直な断面における隣接する電極の対向する側縁間の最小距離を電極の長手方向に平均した値をいう。
【００２０】
［本発明の実施形態の詳細］
本発明の好適な実施形態について、以下に図面を参照しつつ説明する。
【００２１】
［プリント配線板］
図１及び図２のプリント配線板１は、絶縁性を有するベースフィルム２と、ベースフィルム２の一方側の面に積層される複数の電極３とを備える。また、複数の電極３は、電極本体３ａと、電極本体３ａの上記一方側の面（ベースフィルム２と積層される側と反対側の面。以下、ベースフィルム２と積層される側と反対側の面を単に「外面」ともいう。）に積層される錫めっき層３ｂとを有する。当該プリント配線板１は、フレキシブルプリント配線板であり、可撓性を有する。当該プリント配線板１は、ベースフィルム２の上記一方側の面に回路パターン（不図示）が積層されている。また、この回路パターンは、外面側に接着剤層及びカバー層（いずれも不図示）が積層された配線部と、接着剤層及びカバー層が積層されていないランド部とを有しており、電極本体３ａはこのランド部に形成されている。換言すると、上記回路パターンの接着剤層及びカバー層が積層されていない領域の一部が電極本体３ａを構成している。当該プリント配線板１の電極３は、電子部品の電極と合金接合可能に構成されている。当該プリント配線板１は、例えばＩＣチップ等の電子部品との熱プレス加工によって電極３と上記電子部品の電極とが合金接合されることで接続体を構成可能に構成されている。
【００２２】
（ベースフィルム）
ベースフィルム２は可撓性及び柔軟性を有する。ベースフィルム２は合成樹脂を主成分とする。ベースフィルム２の主成分としては、例えばポリイミド、液晶ポリエステル、ポリエチレンテレフタレート、ポリエチレンナフタレート、フッ素樹脂等の軟質材が挙げられる。これらの中でも、絶縁性、柔軟性、耐熱性等に優れるポリイミドが好ましい。また、ベースフィルム２は、多孔化されたものでもよく、充填材、添加剤等を含んでもよい。
【００２３】
ベースフィルム２の厚さは、特に限定されないが、例えばベースフィルム２の平均厚さの下限としては、５μｍが好ましく、１２μｍがより好ましい。一方、ベースフィルム２の平均厚さの上限としては、２ｍｍが好ましく、１．６ｍｍがより好ましい。ベースフィルム２の平均厚さが上記下限より小さいと、ベースフィルム２の強度が不十分となるおそれがある。逆に、ベースフィルム２の平均厚さが上記上限を超えると、薄型化が要求される電子機器への適用が困難となるおそれや可撓性が不十分となるおそれがある。
【００２４】
（電極）
電極３は、上述のように、電極本体３ａと、電極本体３ａの外面に積層される錫めっき層３ｂとを有する。錫めっき層３ｂは、電極本体３ａに直接積層されている（つまり、錫めっき層３ｂ及び電極本体３ａの間には他の層が介在していない）。本実施形態では、錫めっき層３ｂは、図２に示すように、電極本体３ａのベースフィルム２と積層される側の面以外の全面に積層されている。錫めっき層３ｂは、電極３の外面側の最表層を構成しており、本実施形態では電極３のベースフィルム２と積層される側の面以外の全領域における最表層を構成している。
【００２５】
錫めっき層３ｂは、電極本体３ａの外面への錫めっきによって形成され、例えば電極本体３ａの外面への無電解錫めっきによって形成される。
【００２６】
図３に示すように、錫めっき層３ｂの外面には、錫合金によって形成される１又は複数の第１領域１１と、合金化していない錫によって形成される１又は複数の第２領域１２が設けられている。本実施形態では、錫めっき層３ｂの外面には、第２領域１２中に複数の第１領域１１が点在する海島構造が形成されている。また、複数の第１領域１１は、第２領域１２中に略等密度で配置されている。第１領域１１は、例えば当該プリント配線板１の製造過程における熱処理によって錫めっき層３ｂに含まれる錫が電極本体３ａを構成する銅などの金属と合金化することで形成される。一方、第２領域１２は、例えば上記熱処理を経た後においてもめっき錫が合金化されていない領域によって形成される。
【００２７】
当該プリント配線板１は、錫めっき層３ｂの外面における１又は複数の第１領域１１の合計占有面積率が９０％以下である。
【００２８】
当該プリント配線板１は、上述のように、複数の電極３が、電極本体３ａの外面に積層される錫めっき層３ｂを有しており、錫めっき層３ｂの外面における１又は複数の第１領域１１の合計占有面積率が上記上限以下である。当該プリント配線板１は、錫めっき層３ｂに含まれる合金化していない錫と、電子部品の電極に含まれる金属とが合金接合することで電子部品と接合可能に構成されている。この点に関し、錫めっき層３ｂの外面に１又は複数の第１領域１１が形成されていない場合、当該プリント配線板１の電極３と電子部品の電極との接合時に形成されるろう材の量が多くなり過ぎて隣接する電極３間で短絡を生じるおそれがある。これに対し、当該プリント配線板１は、錫めっき層３ｂの外面に１又は複数の第１領域１１が形成されるので、電極間の短絡を抑制することができる。一方、錫めっき層３ｂの外面における１又は複数の第１領域１１の合計占有面積率が高すぎると、当該プリント配線板１の電極と電子部品の電極との接合に用いられるろう材の形成量が不十分となり、当該プリント配線板１と電子部品とを十分強固に接合することができない。これに対し、当該プリント配線板１は、錫めっき層３ｂの外面における１又は複数の第１領域１１の合計占有面積率が上記上限以下であるので、ろう材の形成量を確保することで電子部品との接合強度を十分に高めることができる。
【００２９】
錫めっき層３ｂの外面における１又は複数の第１領域１１の合計占有面積率の上限としては、８０％が好ましく、７０％がより好ましい。一方、錫めっき層３ｂの外面における１又は複数の第１領域１１の合計占有面積率の下限としては、２％が好ましく、１０％がより好ましい。上記合計占有面積率が上記上限を超えると、電子部品の電極との接合に用いられるろう材の形成量が不十分となり、電子部品との所望の接合強度が得られないおそれがある。逆に、上記合計占有面積率が上記下限に満たないと、電子部品の電極との接合時に形成されるろう材の量が多くなることで隣接する電極３間で短絡を生じるおそれがある。なお、当該プリント配線板１では、全ての電極３の全ての錫めっき層３ｂの外面における１又は複数の第１領域１１の合計占有面積率が上記範囲内であることが好ましい。
【００３０】
錫めっき層３ｂの外面の３００μｍ２の単位面積における最大面積を有する１つの第１領域１１の占有面積率の上限としては９０％が好ましく、８０％がより好ましく、７０％がさらに好ましい。上記占有面積率が上記上限を超えると、上記単位面積中の第２領域１２の占有面積が不十分となることで、電子部品の電極との接合強度が部分的に不十分となり、十分に安定した合金接合ができないおそれがある。一方、上記占有面積率の下限としては、０．１％が好ましく、１％がより好ましい。上記占有面積率が上記下限に満たないと、電子部品の電極との接合時に形成されるろう材の量が部分的に過剰となることで隣接する電極３間で短絡を生じるおそれがある。当該プリント配線板１は、錫めっき層３ｂの外面に設定可能な全ての上記単位面積において最大面積を有する１つの第１領域１１の占有面積率が上記範囲内であることが好ましい。なお、「錫めっき層の外面の３００μｍ２の単位面積」は、対向する２辺が電極の長手方向及び幅方向と平行に延びる矩形領域によって設定することができる。より具体的には、「錫めっき層の外面の３００μｍ２の単位面積」は、対向する２辺が電極の長手方向及び幅方向と平行に延びる正方形領域によって設定することが可能であり、電極の幅が不足してこの正方形領域を設定することができない場合には、一対の短辺の長さが電極の幅方向長さと等しい長方形領域によって設定することが可能である。
【００３１】
錫めっき層３ｂの平均厚さ（電極本体３ａの外面に積層される部分の平均厚さ）下限としては、０．１μｍが好ましく、０．２μｍがより好ましい。一方、錫めっき層３ｂの平均厚さの上限としては、１．０μｍが好ましく、０．５μｍがより好ましい。上記平均厚さが上記下限より小さいと、錫めっき層３ｂと電子部品の電極との接合に用いられるろう材の形成量を十分に確保し難くなるおそれがある。逆に、上記平均厚さが上記上限を超えると、錫めっき層３ｂと電子部品の電極との接合時に形成されるろう材の量を制御し難くなるおそれがある。
【００３２】
第２領域１２は、図４に示すように、錫めっき層３ｂの外面からベースフィルム２側に向けて一定の厚さを有している。第２領域１２の厚さは、均一であってもよいが、一般的には部分毎に不均一である。
【００３３】
錫めっき層３ｂの外面からの１又は複数の第２領域１２の平均厚さ（錫めっき層３ｂの外面に設けられる全ての第２領域１２の厚さの平均値）の上限としては、０．４μｍが好ましく、０．３μｍがより好ましい。上記平均厚さが上記上限を超えると、電子部品の電極との接合時に形成されるろう材の量が多くなることで隣接する電極３間で短絡を生じるおそれがある。一方、上記平均厚さの下限としては、０．０５μｍが好ましく、０．１０μｍがより好ましい。上記平均厚さが上記下限より小さいと、電子部品との接合に用いられるろう材の形成量が不十分となり、電子部品との所望の接合強度を得られないおそれがある。
【００３４】
上述のように、電極本体３ａは、上記回路パターンが所定の位置で外面に露出したランド部によって形成されており、上記回路パターンと同様の材質によって構成される。電極本体３ａの主成分としては、導電性を有するものであれば特に限定されるものではなく、例えば銅、銀、白金、ニッケル等が挙げられる。中でも、電極本体３ａの主成分としては、銅が好ましい。当該プリント配線板１は、電極本体３ａの主成分が銅であることで、微細かつ高密度な回路パターンを比較的低コストで容易に形成しやすい。また、電極本体３ａの主成分が銅である場合、この銅と錫めっき層３ｂに含まれる錫とが合金化しやすい。この点に関し、当該プリント配線板１は、上述のように錫めっき層３ｂの上記一方側の面における１又は複数の第１領域１１の合計占有面積率を制御することで、電子部品との接合強度を十分に高めることができる。
【００３５】
電極本体３ａは、例えばベースフィルム２の一方側の面に金属箔、金属蒸着、金属微粒子の焼結等によって金属層を積層し、この金属層にレジストパターン等のマスキングを施してエッチングするサブトラクティブ法によって形成してもよく、セミアディティブ法によって形成してもよい。また、電極本体３ａは、銅、銀、ニッケル等の金属を配合したペースト、インキ等を印刷することによって形成してもよい。なお、ベースフィルム２の上記一方側の面には、電極本体３ａとの接着性を向上させるため、必要に応じて親水化処理等の表面処理を施してもよい。
【００３６】
電極３は、全領域に亘って略均一な厚さで形成されている。電極３の平均厚さの下限としては、２μｍが好ましく、５μｍがより好ましい。一方、電極３の平均厚さの上限としては、５０μｍが好ましく、４０μｍがより好ましい。上記平均厚さが上記下限より小さいと、電子部品の電極との接合が容易でなくなるおそれがある。逆に、上記平均厚さが上記上限を超えると、電極３が不要に厚くなり、当該プリント配線板１の薄型化を十分に促進することができないおそれがある。
【００３７】
複数の電極３は、それぞれ線状に構成されており、例えば平面視直線状に設けられている。また、複数の電極３は、幅方向に並列に配設されている。特に本実施形態では、複数の電極３は、ベースフィルム２の一方側の面に全体として略四角環状に配設されており、この四角環状の各直線部分において、この直線部分の延在方向と電極３の幅方向とが平行になるよう、並列に配設されている。複数の電極３は、上記四角環状の各直線部分の延在方向に略等ピッチで配設されている。
【００３８】
複数の電極３の幅は略等しい。複数の電極３の平均幅の上限としては、４０μｍが好ましい。また、並列に配設される複数の電極３において、隣接する電極３の平均間隔の上限としては、４０μｍが好ましい。当該プリント配線板１は、幅の小さい電極３を狭ピッチで配設した場合でも、錫めっき層３ｂの外面における１又は複数の第１領域１１の合計占有面積率を制御することで、電子部品との接合強度を十分に高めることができる。そのため、複数の電極３を線状で、かつ幅方向に並列に配設し、複数の電極３の平均幅及び隣接する電極３の平均間隔をいずれも上記上限以下とすることで、微細かつ高密度な回路パターンの形成容易化を図り、当該プリント配線板１の小型化を促進することができる。
【００３９】
複数の電極３の平均幅の下限としては、３μｍが好ましく、５μｍがより好ましい。上記平均幅が上記下限より小さいと、電子部品の電極との接合強度が十分に得られないおそれがある。一方、複数の電極３の平均幅の上限としては、上述のように４０μｍが好ましく、３０μｍであってもよく、２５μｍであってもよい。当該プリント配線板１は、上述のように、電子部品の電極との接合時に形成されるろう材の量を適切に制御することができるので、複数の電極３の平均幅を上記上限以下とした場合でも、当該プリント配線板１の電極３と電子部品の電極との接合強度を十分に確保することができる。
【００４０】
隣接する電極３の平均間隔の下限としては、５μｍが好ましく、１０μｍがより好ましい。上記平均間隔が上記下限より小さいと、隣接する電極３間の短絡を的確に抑制することができないおそれがある。一方、隣接する電極３の平均間隔の上限としては、上述のように４０μｍが好ましく、３０μｍであってもよく、２５μｍであってもよい。当該プリント配線板１は、上述のように、電子部品の電極との接合時に形成されるろう材の量を適切に制御することができるので、隣接する電極３の平均間隔を上記上限以下とした場合でも、隣接する電極３間の短絡を十分に抑制することができる。
【００４１】
［プリント配線板の製造方法］
次に、図１のプリント配線板１の製造方法の一例について説明する。当該プリント配線板の製造方法は、絶縁性を有するベースフィルム２を用意する工程（ベースフィルム用意工程）と、このベースフィルム２の一方側の面に電極３を積層する工程（電極積層工程）とを備える。上記電極積層工程は、ベースフィルム２の上記一方側の面に電極本体３ａを積層する工程（電極本体積層工程）と、電極本体積層工程で積層された電極本体３ａの外面に錫めっき層３ｂを積層する工程（錫めっき層積層工程）とを備える。また、当該プリント配線板の製造方法は、電極積層工程後にベースフィルム２及び電極３の積層体に熱処理を施す工程（熱処理工程）をさらに備えることが好ましい。当該プリント配線板の製造方法によって製造されるプリント配線板１は、上述のように錫めっき層３ｂの外面に、錫合金によって形成される１又は複数の第１領域１１及び合金化していない錫によって形成される１又は複数の第２領域１２が設けられ、錫めっき層３ｂの外面における１又は複数の第１領域１１の合計占有面積率が９０％以下である。
【００４２】
（電極本体積層工程）
上記電極本体積層工程では、例えばベースフィルム２の上記一方側の面に金属箔、金属蒸着、金属微粒子の焼結等によって金属層を積層したうえ、この金属層にレジストパターン等のマスキングを施してエッチングすることで、サブトラクティブ法によってベースフィルム２の上記一方側の面に電極本体３ａを形成する。また、上記電極本体積層工程では、上記サブトラクティブ法に換えて、セミアディティブ法によって電極本体３ａを形成してもよい。さらに、上記電極本体積層工程では、銅、銀、ニッケル等の金属を配合したペースト、インキ等の印刷によってベースフィルム２の上記一方側の面に電極本体３ａを形成してもよい。
【００４３】
（錫めっき層積層工程）
上記錫めっき層積層工程では、上記電極本体積層工程で積層された電極本体３ａの外面に錫めっきを施す。この錫めっきとしては、電気錫めっき及び無電解錫めっきが挙げられ、より緻密な錫めっき層３ｂを形成する点から無電解錫めっきを用いることが好ましい。
【００４４】
上記錫めっき層積層工程では、得られるプリント配線板１の錫めっき層３ｂの外面における１又は複数の第１領域１１及び１又は複数の第２領域１２の占有面積率、並びに錫めっき層３ｂの外面からの１又は複数の第２領域１２の平均厚さを上述の範囲に制御するようめっき錫の厚さを調節する。具体的には、当該プリント配線板の製造方法は、後述の熱処理工程を行う場合、この熱処理工程の熱処理に起因して錫めっき層３ｂの外面からの１又は複数の第２領域１２の平均厚さが小さくなる。また同時に、錫めっき層３ｂの外面における１又は複数の第１領域１１の合計占有面積率が高くなる。そのため、上記錫めっき層積層工程では、この熱処理工程に起因する錫めっき層３ｂの外面からの１又は複数の第２領域１２の平均厚さの減少、並びに錫めっき層３ｂの外面における１又は複数の第１領域１１の合計占有面積率の向上を予め加味して錫めっき層３ｂの厚さを調節する。
【００４５】
（熱処理工程）
上記熱処理工程は、例えばウィスカの生成を抑制するために行う。ウィスカの生成を抑制するために行う熱処理工程の熱処理温度としては例えば１００℃以上１４０℃以下とすることができる。また、この熱処理工程の熱処理時間としては、１時間以上３時間以下とすることができる。なお、上記熱処理条件で熱処理を行った場合、錫めっき層３ｂの外面からの１又は複数の第２領域１２の平均厚さが０．１μｍ以上０．４μｍ以下程度の範囲で減少する。そのため、上記錫めっき層積層工程では、この減少量を予め加味して錫めっき層３ｂの厚さを調節する。
【００４６】
当該プリント配線板の製造方法は、図１のプリント配線板１を容易かつ確実に製造することができる。
【００４７】
［接続体の製造方法］
次に、図５及び図６を参照して、図１のプリント配線板１と、当該プリント配線板１の電極３と電気的に接続される他の電極２３を有する電子部品２１との接続体３１の製造方法について説明する。当該接続体の製造方法は、当該プリント配線板１及び電子部品２１を熱プレスする熱プレス工程を備える。まず、当該プリント配線板１と接続される電子部品２１について説明する。
【００４８】
＜電子部品＞
電子部品２１は、例えばＩＣチップ等の半導体チップである。電子部品２１は、本体２２と、本体２２に積層される電極２３とを備える。電極２３は、当該プリント配線板１の電極３と外面同士が突き合わせられるように、当該プリント配線板１の電極３と平面視略同一形状かつ同一間隔で配設されている。本体２２の材質としては、特に限定されるものではなく、ガラスエポキシ等のリジッド材や、合成樹脂等の軟質材が挙げられる。中でも、熱プレス時の圧力の均一化を図りやすいリジッド材が好ましい。また、電極２３の主成分としては、例えば金、銀、錫、ニッケル等の金属が挙げられ、中でも当該プリント配線板１の電極３とＡｕ−Ｓｎ共晶接合により容易かつ確実に接合可能な金が好ましい。なお、当該プリント配線板１の電極３とＡｕ−Ｓｎ共晶接合可能な電子部品２１の電極２３の構成として、例えば電極本体の外面に金めっき層が積層された構成を採用することも可能である。
【００４９】
（熱プレス工程）
上記熱プレス工程では、図５に示すように、当該プリント配線板１の電極３及び電子部品２１の電極２３の外面同士を対向させた状態で、当該プリント配線板１を電子部品２１と熱プレスする。上記熱プレス工程によって、当該プリント配線板１の錫めっき層３ｂ及び電子部品２１の電極２３の外面側の一部が溶融し、例えばＡｕ−Ｓｎ共晶接合によって電極同士が合金で接合される。これにより、図６に示すように、例えばＡｕ−Ｓｎ共晶合金によって形成され、当該プリント配線板１の電極３及び電子部品２１の電極２３を接合する接合部３２を有する接続体３１が製造される。
【００５０】
上記熱プレス工程における熱プレス温度の下限としては、２５０℃が好ましく、２７０℃がより好ましい。一方、上記熱プレス温度の上限としては、５００℃が好ましく、４７０℃がより好ましい。上記熱プレス温度が上記下限に満たないと、電極同士の接合強度が不十分となるおそれがある。逆に、上記熱プレス温度が上記上限を超えると、上記熱プレス温度が不要に高くなり、接続体３１が劣化するおそれがある。
【００５１】
上記熱プレス工程における圧力の下限としては、２ＭＰａＧが好ましく、５ＭＰａＧがより好ましい。一方、上記圧力の上限としては、５０ＭＰａＧが好ましく、３０ＭＰａＧがより好ましい。上記圧力が上記下限に満たないと、電極同士の接合強度が不十分となるおそれがある。逆に、上記圧力が上記上限を超えると、接続体３１が劣化するおそれがある。
【００５２】
上記熱プレス工程における熱プレス時間の下限としては、０．２秒が好ましく、０．４秒がより好ましい。一方、上記熱プレス時間の上限としては、２０秒が好ましく、１０秒がより好ましい。上記熱プレス時間が上記下限に満たないと、電極同士の接合強度が不十分となるおそれがある。逆に、上記熱プレス時間が上記上限を超えると、接続体３１の生産効率が低下するおそれや接続体３１が劣化するおそれがある。
【００５３】
当該接続体の製造方法は、電極間の接合強度が十分に高い接続体３１を容易かつ確実に製造することができる。
【００５４】
［接続体］
次に、図６を参照して、当該プリント配線板１と、当該プリント配線板１の電極３に電気的に接続される他の電極２３を有する電子部品２１との接続体３１について説明する。当該接続体３１は、当該プリント配線板１の電極３及び電子部品２１の電極２３が合金接合されており、詳細には共晶結合されている。当該接続体３１は、当該プリント配線板１の電極本体３ａ及び電子部品２１の電極２３を接合する接合部３２を有する。
【００５５】
（接合部）
接合部３２は、例えばＡｕ−Ｓｎ共晶合金を含む。接合部３２は、当該プリント配線板１の電極本体３ａ及び電子部品２１の電極２３を接続する。接合部３２は、電極本体３ａの厚さ方向基端側から先端側に向けて、かつ電子部品２１の電極２３の厚さ方向基端側から先端側に向けて徐々に拡幅しており、電極本体３ａ及び電極２３の中間位置で幅が最も大きくなっている。接合部３２がＡｕ−Ｓｎ共晶合金を含む場合、接合部３２におけるＡｕの含有量の下限としては、５０質量％が好ましく、６０質量％がより好ましい。一方、接合部３２におけるＡｕの含有量の上限としては、９５質量％が好ましく、９３質量％がより好ましい。また、接合部３２がＡｕ−Ｓｎ共晶合金を含む場合、接合部３２におけるＳｎの含有量の下限としては、５質量％が好ましく、７質量％がより好ましい。一方、接合部３２におけるＳｎの含有量の上限としては、５０質量％が好ましく、４０質量％がより好ましい。
【００５６】
当該プリント配線板１の電極３及び電子部品２１の電極２３が共晶結合される場合、上述の熱プレス時に電子部品２１の電極２３の外面側の一部が溶融し、この外面側に含まれるＡｕが錫めっき層３ｂに含まれるＳｎと共晶合金を形成する。これにより、当該接続体３１にあっては、電子部品２１の電極２３の外面は厚さ方向先端側に向かって凸なアーチ状に形成される。さらに、当該接続体３１にあっては、上述の熱プレス時に当該プリント配線板１の電極本体３ａの外面側の一部が溶融し、電極本体３ａの外面が厚さ方向先端側に向かって凸なアーチ状に形成される。
【００５７】
当該接続体３１は、当該プリント配線板１を備えるので、当該プリント配線板１の電極３及び電子部品２１の電極２３間の接合強度が十分に高い。
【００５８】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００５９】
例えば当該プリント配線板は、ベースフィルムの両面側に回路パターンを有する２層構造であってもよく、また３層以上の多層構造であってもよい。
【００６０】
当該プリント配線板は、必ずしも可撓性を有するフレキシブルプリント配線板でなくてもよい。当該プリント配線板は、例えばベースフィルムの主成分として、紙フェノール、紙エポキシ、ガラスコンポジット、ガラスエポキシ、ガラス基材等の硬質材を用いたリジッドプリント配線板であってもよい。
【００６１】
上記錫めっき層は、電極本体の外面に積層される限り、必ずしも電極本体のベースフィルムと積層される側の面以外の全面に積層される必要はない。
【００６２】
当該プリント配線板の製造方法における熱処理工程は、ウィスカの生成を抑制するために行われる必要はない。また、上記熱処理工程は、複数回行われてもよく、例えばウィスカの生成を抑制するための第１熱処理工程、及びその他の目的で行われる第２熱処理工程を有していてもよい。
【００６３】
当該接続体における電子部品は、当該プリント配線板の電極と電気的に接続される他の電極を有する限り、その具体的構成は上述の実施形態の構成に限定されるものではない。
【実施例】
【００６４】
以下、実施例によって本発明をさらに詳細に説明するが、本発明はこれらの実施例に限定されるものではない。
【００６５】
［Ｎｏ．１］
（プリント配線板）
ポリイミドを主成分とする平均厚さ２５μｍのベースフィルムを用意し、このベースフィルムの一方側の面に平均幅２５μｍの銅箔製の平面視直線状の電極本体を平均間隔２５μｍで並列に積層した。続いてこの電極本体のベースフィルムとの積層面以外の全面に無電解錫めっきを施すことで錫めっき層を積層した。さらに、無電解めっき後のベースフィルム、電極本体及び錫めっき層の積層体にウィスカの生成を抑制するための第１熱処理を施すことでＮｏ．１のプリント配線板を製造した。得られたプリント配線板の錫めっき層の外面には、図３に示すように、錫−銅合金によって形成される複数の第１領域及び合金化していない錫によって形成される１つの第２領域が設けられており、複数の第１領域が第２領域中に点在する海島構造が形成されていた。得られたＮｏ．１のプリント配線板の錫めっき層の平均厚さ（電極本体の外面に積層される部分の平均厚さ）、錫めっき層の外面からの第２領域の平均厚さ、錫めっき層の外面における複数の第１領域の合計占有面積率、及び錫めっき層の外面の３００μｍ２の単位面積における最大面積を有する１つの第１領域の占有面積率を表１に示す。また、上記熱処理の熱処理条件を表１に示す。なお、錫めっき層の平均厚さ、錫めっき層の外面からの第２領域の平均厚さ、錫めっき層の外面における複数の第１領域の合計占有面積率、及び錫めっき層の外面の３００μｍ２の単位面積における最大面積を有する１つの第１領域の占有面積率は以下の測定方法によって測定した。
【００６６】
＜錫めっき層の平均厚さ＞
錫めっき層の平均厚さは、蛍光Ｘ線分析装置（株式会社日立ハイテクサイエンス製の「ＳＦＴ９３００」）を用いて測定した。
【００６７】
＜錫めっき層の外面からの第２領域の平均厚さ＞
錫めっき層の外面からの第２領域の平均厚さは、電解式膜厚計（株式会社電測製の「ＧＣＴ−３１１」）を用いて測定した。
【００６８】
＜錫めっき層の外面における複数の第１領域の合計占有面積率＞
錫めっき層の外面について、エネルギー分散型Ｘ線（ＥＤＸ）分析装置（ＢＲＵＫＥＲ社製の「ＱＵＡＮＴＡＸ  ＦｌａｔＱＵＡＤ」）を用いて倍率５０００倍で撮像し、この錫めっき層の外面における複数の第１領域の合計占有面積率を測定した。
【００６９】
＜錫めっき層の外面の３００μｍ２の単位面積における最大面積を有する１つの第１領域の占有面積率＞
上述のエネルギー分散型Ｘ線（ＥＤＸ）分析装置を用い、錫めっき層の外面について倍率５０００倍で撮像したうえ、対向する２辺が電極の長手方向及び幅方と平行に延びる３００μｍ２の正方形領域を設定し、この正方形領域内における最大面積を有する１つの第１領域の占有面積率を測定した。
【００７０】
［Ｎｏ．２］
Ｎｏ．１の第１熱処理の後に、表１の条件で第２熱処理を施した以外はＮｏ．１と同様の手順でＮｏ．２のプリント配線板を製造した。得られたプリント配線板の錫めっき層の外面には、錫−銅合金によって形成される複数の第１領域及び合金化していない錫によって形成される１つの第２領域が設けられており、複数の第１領域が第２領域中に点在する海島構造が形成されていた。Ｎｏ．２のプリント配線板の錫めっき層の平均厚さ、錫めっき層の外面からの第２領域の平均厚さ、錫めっき層の外面における複数の第１領域の合計占有面積率、及び錫めっき層の外面の３００μｍ２の単位面積における最大面積を有する１つの第１領域の占有面積率を表１に示す。
【００７１】
［Ｎｏ．３］
Ｎｏ．１と同様の手順でＮｏ．３のプリント配線板を製造した。得られたプリント配線板の錫めっき層の外面には、図７に示すように、錫−銅合金によって形成される１つの第１領域４１及び合金化していない錫によって形成される複数の第２領域４２が形成されており、複数の第２領域４２が第１領域４１中に点在する海島構造が形成されていた。Ｎｏ．３のプリント配線板の錫めっき層の平均厚さ、錫めっき層の外面からの複数の第２領域の平均厚さ、錫めっき層の外面における第１領域の合計占有面積率、及び錫めっき層の外面の３００μｍ２の単位面積における最大面積を有する１つの第１領域の占有面積率を表１に示す。
【００７２】
［Ｎｏ．４］
Ｎｏ．１と同様の手順でＮｏ．４のプリント配線板を製造した。得られたプリント配線板の錫めっき層の外面には、錫−銅合金によって形成される複数の第１領域及び合金化していない錫によって形成される１つの第２領域が形成されており、複数の第１領域が第２領域中に点在する海島構造が形成されていた。Ｎｏ．４のプリント配線板の錫めっき層の平均厚さ、錫めっき層の外面からの第２領域の平均厚さ、錫めっき層の外面における複数の第１領域の合計占有面積率、及び錫めっき層の外面の３００μｍ２の単位面積における最大面積を有する１つの第１領域の占有面積率を表１に示す。
【００７３】
［Ｎｏ．５］
Ｎｏ．１の第１熱処理に換えて、第２熱処理としてリフロー炉にてピーク温度２７５℃でリフロー処理を施すことでＮｏ．５のプリント配線板を製造した。得られたプリント配線板の錫めっき層の外面には、錫−銅合金によって形成される１つの第１領域及び合金化していない錫によって形成される複数の第２領域が形成されており、複数の第２領域が第１領域中に点在する海島構造が形成されていた。Ｎｏ．５のプリント配線板の錫めっき層の平均厚さ、錫めっき層の外面からの複数の第２領域の平均厚さ、錫めっき層の外面における第１領域の合計占有面積率、及び錫めっき層の外面の３００μｍ２の単位面積における最大面積を有する１つの第１領域の占有面積率を表１に示す。
【００７４】
【表１】
2019096807.tif 000003
【００７５】
［品質評価］
（電子部品）
シリコンを主成分とする平均厚さ２００μｍの基板の表面に、平均厚さ３０μｍ、かつＮｏ．１〜Ｎｏ．５のプリント配線板の電極と同一幅の金箔製の電極をこれらのプリント配線板の電極と同一間隔で並列に積層し、電子部品を模した試験材を製造した。
【００７６】
（接続体）
Ｎｏ．１〜Ｎｏ．５のプリント配線板及び上記電子部品の電極同士を対向させ、プレス温度４００℃、圧力２０ＭＰａＧ、プレス時間５秒の条件で熱プレスすることで接続体を製造した。
【００７７】
＜共晶結合の有無＞
Ｎｏ．１〜Ｎｏ．５のプリント配線板と上記電子部品との接続体について、プリント配線板及び電子部品の電極同士の対向方向と平行な接合部の任意の１０箇所の断面を、上述のエネルギー分散型Ｘ線（ＥＤＸ）分析装置を用いて倍率５０００倍で撮像し、Ａｕ−Ｓｎ共晶結合の有無を観察し、以下の基準で評価した。この評価結果を表２に示す。なお、表２では１０箇所の測定断面のうち、評価Ａであった個数（断面数）、及び評価Ｂであった個数（断面数）を記載している。
Ａ：Ａｕ−Ｓｎ共晶結合が形成されている。
Ｂ：Ａｕ−Ｓｎ共晶結合が形成されていない。
【００７８】
＜絶縁性＞
Ｎｏ．１〜Ｎｏ．５のプリント配線板と上記電子部品との接続体について、電極間の絶縁性を以下の基準で評価した。この評価結果を表２に示す。
Ａ：短絡が生じない。
Ｂ：短絡が生じる。
【００７９】
【表２】
2019096807.tif 000004
【００８０】
［評価結果］
表２に示すように、Ｎｏ．１及びＮｏ．２のプリント配線板は、プリント配線板の電極及び電子部品の電極が共晶結合されおり、かつ電極間の短絡も生じていない。これに対し、Ｎｏ．３のプリント配線板は、錫めっき層の外面における第１領域の合計占有面積率、及び錫めっき層の外面の３００μｍ２の単位面積における最大面積を有する１つの第１領域の占有面積率が高すぎるため、またＮｏ．５のプリント配線板は、錫めっき層の外面の３００μｍ２の単位面積における最大面積を有する１つの第１領域の占有面積率が高すぎるため、電子部品との接合に用いられるろう材の形成量が不十分となり、プリント配線板の電極及び電子部品の電極が十分に共晶結合されていない。その結果、Ｎｏ．３及びＮｏ．５のプリント配線板は、電子部品との接合強度が不十分である。また、Ｎｏ．４のプリント配線板は、プリント配線板の電極及び電子部品の電極が共晶結合されおり、電子部品との接合強度は高い。しかしながら、Ｎｏ．４のプリント配線板は、錫めっき層の外面からの第２領域の平均厚さが大き過ぎるため、電子部品の電極との接合時に形成されるろう材の量が多くなることで隣接する電極間で短絡が生じている。
【産業上の利用可能性】
【００８１】
以上のように、本発明に係るプリント配線板は、電子部品との接合強度を十分に高めることができるので、ＩＣチップ等の電気回路を構成するのに適している。
【符号の説明】
【００８２】
１  プリント配線板
２  ベースフィルム
３  電極
３ａ  電極本体
３ｂ  錫めっき層
１１，４１  第１領域
１２，４２  第２領域
２１  電子部品
２２  本体
２３  電極
３１  接続体
３２  接合部
【図１】
2019096807.tif 000005
【図２】
2019096807.tif 000006
【図３】
2019096807.tif 000007
【図４】
2019096807.tif 000008
【図５】
2019096807.tif 000009
【図６】
2019096807.tif 000010
【図７】
2019096807.tif 000011